セメントマトリックス中で調整されたマグネシウム金属の腐食による水素の産生を低下させるための少なくとも1種の腐食防止添加物の使用。当該マグネシウム金属が純品であるか、またはマグネシウム/アルミニウム合金、マグネシウム/ジルコニウム合金もしくはマグネシウム/マンガン合金などの合金の形状であることを特徴とする請求項1記載の使用。当該腐食防止添加物が、フッ素化合物、スズ酸塩化合物、モリブデン酸塩化合物、ケイ酸塩化合物、セリウムIII化合物、リン酸塩化合物、重クロム酸塩化合物、コバルト化合物、カルボン酸塩化合物、およびその混合物からなる群より選択されることを特徴とする請求項1または2記載の使用。当該セメントマトリックスが水硬性セメントマトリックスであることを特徴とする請求項1~3のいずれかに記載の使用。当該セメントマトリックスがポートランドセメントまたは複合ポートランドセメントであることを特徴とする請求項1~4のいずれかに記載の使用。当該セメントマトリックスがスルホ-アルミナおよび/またはフェロ-アルミナセメントマトリックスであることを特徴とする請求項1~4のいずれかに記載の使用。当該セメントマトリックスがジオポリマー性セメントマトリックスであることを特徴とする請求項1~3のいずれかに記載の使用。その内部でマグネシウム金属が調整される水硬性セメントマトリックスを含有し、該水硬性セメントマトリックスが、フッ素化合物、スズ酸塩化合物、モリブデン酸塩化合物、ケイ酸塩化合物、セリウムIII化合物、リン酸塩化合物、重クロム酸塩化合物、コバルト化合物、カルボン酸塩化合物、およびその混合物からなる群より選択される少なくとも1種の腐食防止添加物をさらに含んでなるマグネシウム金属調整用材料。その内部でマグネシウム金属が調整されるジオポリマーセメントマトリックスを含有し、該ジオポリマーセメントマトリックスが、フッ素化合物、スズ酸塩化合物、モリブデン酸塩化合物、ケイ酸塩化合物、セリウムIII化合物、リン酸塩化合物、重クロム酸塩化合物、コバルト化合物、カルボン酸塩化合物、およびその混合物からなる群より選択される少なくとも1種の腐食防止添加物をさらに含んでなるマグネシウム金属調整用材料。当該腐食防止添加物が、当該材料の総重量に対し、20重量までの取り込み率で該セメントマトリックス中に取り込まれており、この取り込み率が、当該材料の総重量に対して、有利には0.01~15重量、取り分け0.1~10重量であることを特徴とする請求項8または9に記載のマグネシウム金属調整用材料。以下の連続工程を含んでなることを特徴とする請求項8~10のいずれかに記載のような調整用材料の調製法:-請求項8または9に記載のような腐食防止添加物の少なくとも1種を水硬性もしくはジオポリマー性セメントマトリックス中に取り込ませる工程;次いで-かくして得られた水硬性もしくはジオポリマー性セメント混合物中でマグネシウム金属またはマグネシウム金属含有の廃棄物を調整する工程。少なくとも1種の腐食防止添加物が、乾燥水硬性もしくはジオポリマー性セメント混合物に、該混合溶液または活性化溶液をそれぞれ加える前に、加えられることを特徴とする請求項11に記載の調製法。少なくとも1種の腐食防止添加物が、該混合溶液または活性化溶液に加えられることを特徴とする請求項11または12に記載の調製法。該混合溶液または活性化溶液を加えた後に、少なくとも1種の腐食防止添加物をセメント混合物に加えることを特徴とする請求項11~13のいずれかに記載の調製法。水硬性もしくはジオポリマー性セメント混合物中のマグネシウム金属またはマグネシウム金属含有の廃棄物を調整した後に、セメント混合物を、セメントマトリックスの凝固を可能とする条件に付すことを特徴とする請求項11~14のいずれかに記載の調製法。1.マグネシウム金属を固定化するためのフッ化ナトリウムによるスラリーの調製フッ化物含有スラリーを種々の結合剤から調製した。スラリー調製のために、以下の2種類の結合剤を使用した:-ジオポリマースラリーNo.1およびNo.2-CEMIポートランドセメントスラリーNo.3フッ化ナトリウムメルク;99の水溶液を2.58Mの濃度スラリーNo.1と3および0.258Mの濃度スラリーNo.2で調製した。これらの溶液は、スラリーNo.1とNo.2では活性化溶液として、またスラリーNo.3では混合溶液として使用された。ジオポリマーに使用した製品は、ピエリプレミックスMKからのメタカオリングレードコンストラクションプロダクツ、NaOHプロラボ98およびSiO2チキソシル;デガッサであった。ポートランド主体のスラリーは、CEMI52.5Nタイプのセメントラファージルテイユで調製した。種々のスラリー組成を下記の表1に示す。スラリーを1時間混合した後、マグネシウム金属と接触させ、水素の放出を時間の関数として測定した。2.マグネシウム金属の存在下、スラリーからの水素放出に対するフッ化物の影響マグネシウム金属の存在下、スラリーNo.1、2および3からの水素放出に対するフッ化物存在の影響を判定するために、密閉型ポット中での分析を実施し、フッ化物不存在下のスラリーNo.1、2および3間の比較を時間関数として実施した。図1は、マグネシウム金属の存在下、CEMINaFのスラリースラリーNo.3およびNaFなしのCEMIのスラリーにより産生される水素の容量を示す。混合水中フッ化物の存在は、マグネシウム金属により産生される水素容量の明らかな減少を誘発する。図2はジオポリマーについての結果を示し、活性化溶液中のフッ化物量の増加が、マグネシウム金属により産生される水素量の減少を誘発することを示す。3.結論ポートランドセメントの混合水中またはジオポリマーの活性化溶液中の、マグネシウム腐食防止剤フッ化物、ケイ酸塩などの取り込みは、水硬性結合剤または非晶質アルミノケイ酸塩ポリマーのマトリックス中に含まれるマグネシウム金属が産生する水素の量を減少させ得る。